(57)【要約】【課題】  本願発明は、保存安定性に優れた活性エネルギー線硬化型インクジェットインキを提供することを目的とする。【解決手段】  重合性モノマーと、光ラジカル重合開始剤とを含んでなる活性エネルギー線硬化型インクジェットインキ組成物であって、密閉容器内に１００％充填率でインキを保存した時の４５℃６０日後の２５℃における粘度変化率が１０％未満であることを特徴とする活性エネルギー線硬化型インクジェットインキ組成物。【選択図】なし【特許請求の範囲】
【請求項１】
重合性モノマーと、光ラジカル重合開始剤とを含んでなる活性エネルギー線硬化型インクジェットインキ組成物であって、密閉容器内に１００％充填率でインキを保存した時の４５℃６０日後の２５℃における粘度変化率が１０％未満であることを特徴とする活性エネルギー線硬化型インクジェットインキ組成物。
【請求項２】
光ラジカル重合開始剤の含有量がインキ全体の、２〜２０重量％であることを特徴とする請求項１記載の活性エネルギー線硬化型インクジェットインキ組成物。
【請求項３】
光ラジカル重合開始剤が、２，４，６−トリメチルベンゾイルジフェニルフォスフィンオキサイド、４−ベンゾイル−４'−メチルジフェニルスルフィド、２−メチル−１−(４−メチルチオフェニル) −２−モルフォリノプロパン−１−オンの少なくとも一つを含有することを特徴とする請求項１〜２いずれか記載の活性エネルギー線硬化型インクジェットインキ組成物。
【請求項４】
光ラジカル重合開始剤として、２−ベンジル−２-ジメチルアミノ−１−（４−モルフォリノフェニル）−ブタノン−１、ビス(２，４，６−トリメチルベンゾイル) フェニルフォスフィンオキサイド、＝オリゴ（２−ヒドロキシ−２−メチル−１−（４−（１−メチルビニル）フェニル）プロパノン）の合計含有量がインキ全体の５重量％以下であることを特徴とする請求項１〜３いずれか記載の活性エネルギー線硬化型インクジェットインキ組成物。
【請求項５】
光ラジカル重合開始剤として、２−ベンジル−２-ジメチルアミノ−１−（４−モルフォリノフェニル）−ブタノン−１、ビス(２，４，６−トリメチルベンゾイル) フェニルフォスフィンオキサイドの合計含有量がインキ全体の３重量％以下含有することを特徴とする請求項１〜４いずれか記載の活性エネルギー線硬化型インクジェットインキ組成物。
【請求項６】
光ラジカル重合開始剤として、ビス(２，４，６−トリメチルベンゾイル) フェニルフォスフィンオキサイドを含有しないことを特徴とする請求項１〜５いずれか記載の活性エネルギー線硬化型インクジェットインキ組成物。
【請求項７】
単官能モノマーを重合性モノマー中３０重量％以上含有することを特徴とする請求項１〜６いずれか記載の活性エネルギー線硬化型インクジェットインキ組成物。
【請求項８】
単官能モノマーとして、２−フェノキシエチルアクリレートを含有することを特徴とする請求項１〜７いずれか記載の活性エネルギー線硬化型インクジェットインキ組成物。
【請求項９】
単官能モノマーとして、Ｎ−ビニル−２−カプロラクタムを含有することを特徴とする請求項１〜８いずれか記載の活性エネルギー線硬化型インクジェットインキ組成物。
【請求項１０】
顔料、および顔料分散剤を含むことを特徴とする、請求項１〜９いずれか記載の活性エネルギー線硬化型インクジェットインキ組成物。
【請求項１１】
基材上に、請求項１〜１０いずれか記載の活性エネルギー線硬化型インクジェットインキで画像を形成後、該インキを活性エネルギー線で硬化して得られた印刷物。
【発明の詳細な説明】
【技術分野】
【０００１】
本発明は、保存安定性に優れた活性エネルギー線硬化型インクジェットインキ組成物、に関する。
【背景技術】
【０００２】
従来、活性エネルギー線硬化型インキはオフセット印刷やシルクスクリーン印刷などに使用されてきたが、印字時に必要なときに必要な量のインク滴を吐出することで色当たりのコストを抑えることが出来る点や、版を必要とせずオンデマンド印刷に対応できる点から、近年インクジェット印刷用の活性エネルギー線硬化型インキの需要が高まっている。インクジェット印刷用の活性エネルギー線硬化型インキとしては、紫外線で硬化する紫外線硬化型インクジェトインキがあり、従来の水系または溶剤系の非硬化型インクジェットインキと比較して、揮発溶剤低減による、環境対応性、速乾性、臭気低減、インキ吸収性の無い基材へ印刷が可能で基材選択性が高い点で、近年注目されつつあり、特許が開示されている（特許文献１、２参照）。
【０００３】
またインクジェットインキは、グラビアやオフセットといった他の印刷方式用インキと比較すると、粘度が、印字安定性やその結果得られる画質に与える影響が非常に大きいことが特徴である。しかし従来の活性エネルギー線硬化型インクジェットインキは、温度や衝撃といった何らかのエネルギーによってラジカルが発生し重合反応が進行することでインキの粘度変化が起こりやすく、印字不良や画質不良を引き起こすという問題点があった。
【先行技術文献】
【特許文献】
【０００４】
【特許文献１】特開平６−２００２０４号公報
【特許文献２】特表２０００−５０４７７８号公報
【発明の開示】
【発明が解決しようとする課題】
【０００５】
本発明の目的は、印字安定性、画質安定性に優れた活性エネルギー線硬化型インクジェットインキ、を提供することにある。
【課題を解決するための手段】
【０００６】
本発明者らは鋭意研究の結果、重合性モノマーと光ラジカル重合開始剤とを含んでなる活性エネルギー線硬化型インクジェットインキにおいて、粘度変化率がある条件に設定されたインキが、印字安定性および画質安定性にすぐれることを見出した。
すなわち第一の発明は、重合性モノマーと、光ラジカル重合開始剤とを含んでなる活性エネルギー線硬化型インクジェットインキ組成物であって、密閉容器内に１００％充填率でインキを保存した時の４５℃６０日後の２５℃における粘度変化率が１０％未満であることを特徴とする活性エネルギー線硬化型インクジェットインキ組成物に関する。
第２の発明は、光ラジカル重合開始剤の含有量がインキ全体の、２〜２０重量％であることを特徴とする上記記載の活性エネルギー線硬化型インクジェットインキ組成物に関する。
【０００７】
第３の発明は、光ラジカル重合開始剤が、［化合物１＝２，４，６−トリメチルベンゾイルジフェニルフォスフィンオキサイド］、［化合物２＝４−ベンゾイル−４'−メチルジフェニルスルフィド］、［化合物３＝２−メチル−１−(４−メチルチオフェニル) −２−モルフォリノプロパン−１−オン］、の少なくとも一つを含有することを特徴とする上記記載の活性エネルギー線硬化型インクジェットインキ組成物に関する。
第４の発明は、［化合物４＝２−ベンジル−２-ジメチルアミノ−１−（４−モルフォリノフェニル）−ブタノン−１］、［化合物５＝ビス(２，４，６−トリメチルベンゾイル) フェニルフォスフィンオキサイド］、［化合物６＝オリゴ（２−ヒドロキシ−２−メチル−１−（４−（１−メチルビニル）フェニル）プロパノン）］で示される光ラジカル重合開始剤を合計でインキ全体の５重量％以下含有することを特長とする上記記載の活性エネルギー線硬化型インクジェットインキ組成物に関する。
【０００８】
第５の発明は、［化合物４］、［化合物５］で示される光ラジカル重合開始剤を合計でインキ全体の３重量％以下含有することを特長とする請求項１〜４いずれか記載の活性エネルギー線硬化型インクジェットインキ組成物に関する。
第６の発明は、［化合物５］で示される光ラジカル重合開始剤を含有しないことを特徴とする上記記載の活性エネルギー線硬化型インクジェットインキ組成物に関する。
第７の発明は、単官能モノマーを重合性モノマー中３０重量％以上含有することを特徴とする上記記載の活性エネルギー線硬化型インクジェットインキ組成物に関する。
第８の発明は、単官能モノマーが、２−フェノキシエチルアクリレートを含有することを特徴とする上記記載の活性エネルギー線硬化型インクジェットインキ組成物に関する。
第９の発明は、単官能モノマーが、Ｎ−ビニル−２−カプロラクタムを含有することを特徴とする上記記載の活性エネルギー線硬化型インクジェットインキ組成物に関する。
第１０の発明は、顔料、および顔料分散剤を含むことを特徴とする上記記載の活性エネルギー線硬化型インクジェットインキ組成物に関する。
第１１の発明は、基材上に、上記記載の活性エネルギー線硬化型インクジェットインキで画像を形成後、該インキを活性エネルギー線で硬化して得られた印刷物に関する。
【発明の効果】
【０００９】
本発明により、印字安定性、画質安定性に優れた活性エネルギー線硬化型インクジェットインキを提供することができた。
【発明を実施するための形態】
【００１０】
以下、本発明に対し詳細に説明する。
【００１１】
［活性エネルギー線硬化型インクジェットインキ］
本発明の活性エネルギー線硬化型インクジェットインキとは、活性エネルギー線の照射によってインキ組成物の電子軌道が影響を受け、ラジカル重合反応を引き起こすインクジェットインキである。活性エネルギー線としては、電子線、紫外線、赤外線などの被照射体の電子軌道に影響を与え、ラジカル重合反応の引き金と成りうるエネルギー線を示すが、重合反応を誘発させるエネルギー線であれば、これに限定しない。
以下に、インキ組成物について詳細に説明する。
【００１２】
［重合性モノマー］
本発明における重合性モノマーは、活性エネルギー線硬化反応成分であり、具体的にはエチレン性不飽和二重結合を有する分子を示す。重合性モノマーは、単官能および／または多官能の重合性モノマーを含有し、必要に応じて構成比率を設定することできる。
【００１３】
本発明において用いる単官能モノマーとして、具体的には、シクロヘキシル（メタ）アクリレート、テトラヒドロフルフリル（メタ）アクリレート、ベンジル（メタ）アクリレート、メチルフェノキシエチル（メタ）アクリレート、４−ｔ−ブチルシクロヘキシル（メタ）アクリレート、カプロラクトン変性テトラヒドロフルフリル（メタ）アクリレート、トリブロモフェニル（メタ）アクリレート、エトキシ化トリブロモフェニル（メタ）アクリレート、２−フェノキシエチル（メタ）アクリレート（あるいは、そのエチレンオキサイド並び／またはプロピレンオキサイド付加モノマー）、アクリロイルモルホリン、イソボルニル（メタ）アクリレート、フェノキシジエチレングリコール（メタ）アクリレート、Ｎ−ビニルカプロラクタム、Ｎ−ビニルピロリドン、２−ヒドロキシ−３−フェノキシプロピル（メタ）アクリレート、1,4-シクロヘキサンジメタノールモノ（メタ）アクリレート、２−ヒドロキシエチル（メタ）アクリレート、２−ヒドロキシプロピル（メタ）アクリレート、４−ヒドロキシブチル（メタ）アクリレート、ラウリル（メタ）アクリレート、ステアリル（メタ）アクリレート、イソステアリル（メタ）アクリレート、イソブチル（メタ）アクリレート、ｔ−ブチル（メタ）アクリレート、イソオクチル（メタ）アクリレート、２−メトキシエチル（メタ）アクリレート、メトキシトリエチレングリコール（メタ）アクリレート、２−エトキシエチル（メタ）アクリレート、３−メトキシブチル（メタ）アクリレート、エトキシエトキシエチル（メタ）アクリレート、ブトキシエチル（メタ）アクリレート、エトキシジエチレングリコール（メタ）アクリレート、メトキシジプロピレングリコール（メタ）アクリレート、ジプロピレングリコール（メタ）アクリレート、β-カルボキシルエチル（メタ）アクリレート、エチルジグリコール（メタ）アクリレート、トリメチロールプロパンフォルマルモノ（メタ）アクリレート、イミド（メタ）アクリレート、イソアミル（メタ）アクリレート、エトキシ化コハク酸（メタ）アクリレート、トリフルオロエチル（メタ）アクリレート、ω-カルボキシポリカプロラクトンモノ（メタ）アクリレート、Ｎ-ビニルホルムアミドを挙げることができるが、これに限定されるものではない。
【００１４】
さらにこの中でもインクジェット適性が高い単官能モノマーとして、シクロヘキシルアクリレート、メチルフェノキシエチルアクリレート、２−フェノキシエチルアクリレート（あるいは、そのエチレンオキサイド並び／またはプロピレンオキサイド付加モノマー）、アクリロイルモルホリン、イソボルニルアクリレート、Ｎ−ビニルカプロラクタム、Ｎ−ビニルピロリドン、２−ヒドロキシ−３−フェノキシプロピルアクリレート、１,４-シクロヘキサンジメタノールモノアクリレート、イソオクチルアクリレート、ラウリルアクリレートをより好適に用いることができる。
【００１５】
インクジェット適性とは、活性エネルギー線硬化型インクジェットインキとしての適性であり、具体的には、インクジェット吐出装置での吐出安定性と活性エネルギー線照射時の硬化性を意味する。吐出安定性にはモノマーの粘度や表面張力といったレオロジー特性が影響を与え、硬化性にはモノマーの官能基数や分子量といった構造特性が影響を与える。
【００１６】
またさらに、安全性や塗膜性能の面から、メチルフェノキシエチルアクリレート、２−フェノキシエチルアクリレート（あるいは、そのエチレンオキサイド並び／またはプロピレンオキサイド付加モノマー）、アクリロイルモルホリン、イソボルニルアクリレート、Ｎ−ビニルカプロラクタム、２−ヒドロキシ−３−フェノキシプロピルアクリレート、１,４-シクロヘキサンジメタノールモノアクリレート、ラウリルアクリレートをより好適に用いることができる。
【００１７】
また、多官能モノマーとして、具体的には、ジメチロールートリシクロデカンジ（メタ）アクリレート、プロポキシ化ビスフェノールＡジ（メタ）アクリレート、エトキシ化ビスフェノールＡジ（メタ）アクリレート、シクロヘキサンジメタノールジ（メタ）アクリレート、ジメチロールジシクロペンタンジ（メタ）アクリレート、エトキシ化イソシアヌール酸トリ（メタ）アクリレート、トリ（２−ヒドロキシエチルイソシアヌレート）トリ（メタ）アクリレート、トリ（メタ）アリルイソシアヌレート、エチレングリコールジ（メタ）アクリレート、ジエチレングリコールジ（メタ）アクリレート、ポリエチレングリコールジ（メタ）アクリレート、１，６−ヘキサンジオールジ（メタ）アクリレート、エトキシ化１，６−ヘキサンジオールジ（メタ）アクリレート、ネオペンチルグリコールジ（メタ）アクリレート、ポリプロピレングリコールジ（メタ）アクリレート、１，４−ブタンジオールジ（メタ）アクリレート、１，９−ノナンジオールジ（メタ）アクリレート、テトラエチレングリコールジ（メタ）アクリレート、２−ｎ−ブチル−２−エチル−１，３−プロパンジオールジ（メタ）アクリレート、ヒドロキシピバリン酸ネオペンチルグリコールジ（メタ）アクリレート、カプロラクトン変性ヒドロキシピバリン酸エステルネオペンチルグリコールジ（メタ）アクリレート、１，３−ブチレングリコールジ（メタ）アクリレート、トリメチロールプロパントリ（メタ）アクリレート、ヒドロキシピバリン酸トリメチロールプロパントリ（メタ）アクリレート、エトキシ化リン酸トリ（メタ）アクリレート、エトキシ化トリプロピレングリコールジ（メタ）アクリレート、ネオペンチルグリコール変性トリメチロールプロパンジ（メタ）アクリレート、ステアリン酸変性ペンタエリスリトールジ（メタ）アクリレート、ペンタエリスリトールトリ（メタ）アクリレート、テトラメチロールプロパントリ（メタ）アクリレート、テトラメチロールメタントリ（メタ）アクリレート、ペンタエリスリトールテトラ（メタ）アクリレート、カプロラクトン変性トリメチロールプロパントリ（メタ）アクリレート、プロポキシレートグリセリルトリ（メタ）アクリレート、テトラメチロールメタンテトラ（メタ）アクリレート、ペンタエリスリトールテトラ（メタ）アクリレート、ジトリメチロールプロパンテトラ（メタ）アクリレート、エトキシ化ペンタエリスリトールテトラ（メタ）アクリレート、ジペンタエリスリトールヘキサ（メタ）アクリレート、カプロラクトン変性ジペンタエリスリトールヘキサ（メタ）アクリレート、ジペンタエリスリトールヒドロキシペンタ（メタ）アクリレート、ネオペンチルグリコールオリゴ（メタ）アクリレート、１，４−ブタンジオールオリゴ（メタ）アクリレート、１，６−ヘキサンジオールオリゴ（メタ）アクリレート、トリメチロールプロパンオリゴ（メタ）アクリレート、ペンタエリスリトールオリゴ（メタ）アクリレート、エトキシ化ネオペンチルグリコールジ（メタ）アクリレート、プロポキシ化ネオペンチルグリコールジ（メタ）アクリレート、トリプロピレングリコールジ（メタ）アクリレート、エトキシ化トリメチロールプロパントリ（メタ）アクリレート、プロポキシ化トリメチロールプロパントリ（メタ）アクリレートを挙げることができるが、これに限定されるものではない。
さらにこの中でもインクジェット適性が高い重合性モノマーとして、ジメチロールートリシクロデカンジアクリレート、ヒドロキシピバリン酸ネオペンチルグリコールジ（メタ）アクリレート、プロポキシ化ビスフェノールＡジ（メタ）アクリレート、エトキシ化ビスフェノールＡジ（メタ）アクリレートをより好適に用いることができる。
【００１８】
これら単官能、多官能のモノマーは、一種または必要に応じて二種以上用いてもよい。また、一般に多官能モノマーは単官能モノマーと比較して粘度が高いため、多官能モノマーの比率が多すぎるとインキの粘度が高くなり吐出安定性を低下させることがある。そのため単官能モノマーを重合性モノマー中３０重量％以上含有することが好ましい。
【００１９】
本発明のインクジェットインキには、上記以外にオリゴマー、プレポリマーと呼ばれるものを使用してもよい。具体的には、ダイセルＵＣＢ社製「Ｅｂｅｃｒｙｌ２３０、２４４、２４５、２７０、２８０／１５ＩＢ、２８４、２８５、４８３０、４８３５、４８５８、４８８３、８４０２、８８０３、８８００、２５４、２６４、２６５、２９４／３５ＨＤ、１２５９、１２６４、４８６６、９２６０、８２１０、１２９０．１２９０Ｋ、５１２９、２０００、２００１、２００２、２１００、ＫＲＭ７２２２、ＫＲＭ７７３５、４８４２、２１０、２１５、４８２７、４８４９、６７００、６７００−２０Ｔ、２０４、２０５、６６０２、２２０、４４５０、７７０、ＩＲＲ５６７、８１、８４、８３、８０、６５７、８００、８０５、８０８、８１０、８１２、１６５７、１８１０、ＩＲＲ３０２、４５０、６７０、８３０、８３５、８７０、１８３０、１８７０、２８７０、ＩＲＲ２６７、８１３、ＩＲＲ４８３、８１１、４３６、４３８、４４６、５０５、５２４、５２５、５５４Ｗ、５８４、５８６、７４５、７６７、１７０１、１７５５、７４０／４０ＴＰ、６００、６０１、６０４、６０５、６０７、６０８、６０９、６００／２５ＴＯ、６１６、６４５、６４８、８６０、１６０６、１６０８、１６２９、１９４０、２９５８、２９５９、３２００、３２０１、３４０４、３４１１、３４１２、３４１５、３５００、３５０２、３６００、３６０３、３６０４、３６０５、３６０８、３７００、３７００−２０Ｈ、３７００−２０Ｔ、３７００−２５Ｒ、３７０１、３７０１−２０Ｔ、３７０３、３７０２、ＲＤＸ６３１８２、６０４０、ＩＲＲ４１９」、サートマー社製「ＣＮ１０４、ＣＮ１２０、ＣＮ１２４、ＣＮ１３６、ＣＮ１５１、ＣＮ２２７０、ＣＮ２２７１Ｅ、ＣＮ４３５、ＣＮ４５４、ＣＮ９７０、ＣＮ９７１、ＣＮ９７２、ＣＮ９７８２、ＣＮ９８１、ＣＮ９８９３、ＣＮ９９１」、ＢＡＳＦ社製「Ｌａｒｏｍｅｒ  ＥＡ８１、ＬＲ８７１３、ＬＲ８７６５、ＬＲ８９８６、ＰＥ５６Ｆ、ＰＥ４４Ｆ、ＬＲ８８００、ＰＥ４６Ｔ、ＬＲ８９０７、ＰＯ４３Ｆ、ＰＯ７７Ｆ、ＰＥ５５Ｆ、ＬＲ８９６７、ＬＲ８９８１、ＬＲ８９８２、ＬＲ８９９２、ＬＲ９００４、ＬＲ８９５６、ＬＲ８９８５、ＬＲ８９８７、ＵＰ３５Ｄ、ＵＡ１９Ｔ、ＬＲ９００５、ＰＯ８３Ｆ、ＰＯ３３Ｆ、ＰＯ８４Ｆ、ＰＯ９４Ｆ、ＬＲ８８６３、ＬＲ８８６９、ＬＲ８８８９、ＬＲ８９９７、ＬＲ８９９６、ＬＲ９０１３、ＬＲ９０１９、ＰＯ９０２６Ｖ、ＰＥ９０２７Ｖ」、コグニス社製「フォトマー３００５、３０１５、３０１６、３０７２、３９８２、３２１５、５０１０、５４２９、５４３０、５４３２、５６６２、５８０６、５９３０、６００８、６０１０、６０１９、６１８４、６２１０、６２１７、６２３０、６８９１、６８９２、６８９３−２０Ｒ、６３６３、６５７２、３６６０」、根上工業社製「アートレジンＵＮ−９０００ＨＰ、９０００ＰＥＰ、９２００Ａ、７６００、５２００、１００３、１２５５、３３２０ＨＡ、３３２０ＨＢ、３３２０ＨＣ、３３２０ＨＳ、９０１Ｔ、１２００ＴＰＫ、６０６０ＰＴＭ、６０６０Ｐ」、日本合成化学社製「紫光  ＵＶ−６６３０Ｂ、７０００Ｂ、７５１��Ｂ、７４６１ＴＥ、３０００Ｂ、３２００Ｂ、３２１０ＥＡ、３３１０Ｂ、３５００ＢＡ、３５２０ＴＬ、３７００Ｂ、６１００Ｂ、６６４０Ｂ、１４００Ｂ、１７００Ｂ、６３００Ｂ、７５５０Ｂ、７６０５Ｂ、７６１０Ｂ、７６２０ＥＡ、７６３０Ｂ、７６４０Ｂ、２０００Ｂ、２０１０Ｂ、２２５０ＥＡ、２７５０Ｂ」、日本化薬社製「カヤラッドＲ−２８０、Ｒ−１４６、Ｒ１３１、Ｒ−２０５、ＥＸ２３２０，Ｒ１９０、Ｒ１３０、Ｒ−３００，Ｃ−００１１、ＴＣＲ−１２３４、ＺＦＲ−１１２２、ＵＸ−２２０１，ＵＸ−２３０１，ＵＸ３２０４、ＵＸ−３３０１、ＵＸ−４１０１，ＵＸ−６１０１、ＵＸ−７１０１、ＭＡＸ−５１０１、ＭＡＸ−５１００，ＭＡＸ−３５１０、ＵＸ−４１０１」等が挙げられる。
【００２０】
［光ラジカル重合開始剤］
本発明の光ラジカル重合開始剤としては、分子開裂型または水素引き抜き型のものが好適である。分子開裂型の具体例としては、
ベンゾインイソブチルエーテル、２，４−ジエチルチオキサントン、２−イソプロピルチオキサントン、２，４，６−トリメチルベンゾイルジフェニルフォスフィンオキシド、
ビス（２，４，６−トリメチルベンゾイル）フェニルフォスフィンオキシド、２−ベンジル−２−ジメチルアミノ−４’−モルフォリノブチルフェノン、２−ベンジル−２−ジメチルアミノ−１−（４−モルフォリノフェニル）−ブタン−１−オン、ビス（２，４，６−ジメトキシベンゾイル）−２，４，４−トリメチルペンチルフォスフィンオキシド、１，２−オクタンジオン１−（４−（フェニルチオ）−２−（Ｏ−ベンゾイルオキシム））、１−ヒドロキシシクロヘキシルフェニルケトン、オリゴ（２−ヒドロキシ−２−メチル−１−（４−（１−メチルビニル）フェニル）プロパノン）、２−ヒドロキシ−２−メチル−１−フェニルプロパン−１−オン、１−（４−（２−ヒドロキシエトキシ）フェニル）−２−ヒドロキシー２−メチル−１−プロパンー１−オン、２−ヒロドキシー１−（４−（４−（２−ヒドロキシー２−メチルプロピオニル）ベンジル）フェニル）−２−メチルプロパンー１−オン、ベンゾインエチルエーテル、ベンジルジメチルケタール、１−（４−イソプロピルフェニル）−２−ヒドロキシ−２−メチルプロパン−１−オン、および、２−メチル−１−（４−メチルチオフェニル）−２−モルフォリノプロパン−１−オン、等が好適に用いられる。
【００２１】
水素引き抜き型の具体例としては、
ベンゾフェノン、４−フェニルベンゾフェノン、イソフタルフェノン、４−ベンゾイル−４'−メチル−ジフェニルスルフィド、等が好適に用いられる。
また、用いる光ラジカル重合開始剤を選択することで、インクジェットインキの硬化性や粘度安定性をコントロールすることができる。例えば、
２，４，６−トリメチルベンゾイルジフェニルフォスフィンオキシド、
２−メチル−１−（４−メチルチオフェニル）−２−モルフォリノプロパン−１−オン、
４−ベンゾイル−４'−メチル−ジフェニルスルフィド、
を用いた場合、紫外線硬化性が良好で、かつ粘度変化を起こしにくいインキが得られる。一方、
ビス（２，４，６−トリメチルベンゾイル）フェニルフォスフィンオキシド、
２−ベンジル−２−ジメチルアミノ−４’−モルフォリノブチルフェノン、
オリゴ（２−ヒドロキシ−２−メチル−１−（４−（１−メチルビニル）フェニル）プロパノン）、
を用いた場合、紫外線硬化性は非常に良好だが、比較的粘度変化を起こしやすいインキが得られる。
【００２２】
よって、ビス（２，４，６−トリメチルベンゾイル）フェニルフォスフィンオキシド、
２−ベンジル−２−ジメチルアミノ−４’−モルフォリノブチルフェノン、オリゴ（２−ヒドロキシ−２−メチル−１−（４−（１−メチルビニル）フェニル）プロパノン）、
を含有する場合は、上記３成分合計がインキ全体の５重量％以下であることが好ましく、
ビス（２，４，６−トリメチルベンゾイル）フェニルフォスフィンオキシド、２−ベンジル−２−ジメチルアミノ−４’−モルフォリノブチルフェノン、の合計がインキ全体の３重量％以下であることが好ましく、ビス（２，４，６−トリメチルベンゾイル）フェニルフォスフィンオキシド、を含まないことが特に好ましい。
【００２３】
また上記光ラジカル重合開始剤に対し、増感剤を併用してもよい。増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４'−ビス（ジエチルアミノ）ベンゾフェノン等の、前述重合性成分と付加反応を起こさないアミン類を併用することもできる。もちろん、上記光ラジカル重合開始剤や増感剤は、紫外線硬化性化合物への溶解性に優れ、紫外線透過性を阻害しないものを選択して用いることが好ましい。
【００２４】
光ラジカル重合開始剤は、粘度変化インクジェットインキ総量に対して２〜２０重量％、好ましくは５〜１９重量％、より好ましくは１０〜１８重量％の範囲で用いる。多すぎると析出やブリードを引き起こし、少なすぎると硬化不良を引き起こすため好ましくない。
【００２５】
［顔料］
本発明で示されるインクジェットインキとは、基材表面に印刷、または塗工される液体を示す。このインキは、着色成分を含まない場合、コーティング用途として用いることができ、また、着色成分を含有する場合、グラフィックや、文字、写真などを表示する材料として用いることができる。この着色成分としては、従来、染料や顔料が広く使用されているが、特に耐候性の面から顔料を用いる場合が多い。顔料成分としては、
カーボンブラックの具体例としては、デグサ社製「Ｓｐｅｃｉａｌ  Ｂｌａｃｋ３５０、２５０、１００、５５０、５、４、４Ａ、６」「ＰｒｉｎｔｅｘＵ、Ｖ、１４０Ｕ、１４０Ｖ、９５、９０、８５、８０、７５、５５、４５、４０、Ｐ、６０、Ｌ６、Ｌ、３００、３０、３、３５、２５、Ａ、Ｇ」、キャボット社製「ＲＥＧＡＬ４００Ｒ、６６０Ｒ、３３０Ｒ、２５０Ｒ」「ＭＯＧＵＬ  Ｅ、Ｌ」、三菱化学社製「ＭＡ７、８、１１、７７、１００、１００Ｒ、１００Ｓ、２２０、２３０」「＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃７５０、＃６５０、＃５２、＃５０、＃４７、＃４５、＃４５Ｌ、＃４４、＃４０、＃３３、＃３３２、＃３０、＃２５、＃２０、＃１０、＃５、ＣＦ９、＃９５、＃２６０」
などを挙げることができる。また、本発明ではイエロー、マゼンタ、シアンインキまたは、その他の色、たとえば白などの一般的に印刷用途、塗料用途に用いられるインキの用いられる顔料を使用することができ、発色性、耐光性などの必要用途に応じて選択することができる。
なお、顔料のインキ全体に対する比率は、インキ１００重量部に対して、イエロー、マゼンタ、シアン、ブラックなどの有機顔料は、１重量部〜１５重量部の割合でまた、白の酸化チタンの場合は５重量部〜４０重量部の任意の割合で配合することが好ましい。
【００２６】
顔料を含有する場合、顔料の分散性およびインキの保存安定性を向上させるために顔料分散剤を添加するのが好ましい。顔料分散剤としては、高分子型分散剤、低分子型分散剤など多種存在する。これらは分散性に応じて選択することができ、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００２７】
顔料分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００２８】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００２９】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、アビシア社製「ソルスパーズ５０００（フタロシアニンアンモニウム塩系）、１３９４０（ポリエステルアミン系）、１７０００（脂肪酸アミン系）、２４０００ＧＲ、３２０００、３３０００、３９０００、４１０００、５３０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、８２２、８２４」等が挙げられる。
【００３０】
顔料分散剤は組成物中に０．１〜１０重量％含まれることが好ましい。また、本発明の組成物には、顔料の分散性およびインキの保存安定性をより向上させるために、有機顔料の酸性誘導体を顔料の分散時に配合することが好ましい。
【００３１】
［添加剤］
また、本発明のインクジェットインキには可塑剤、表面張力調整剤、紫外線防止剤、スリッピング剤、アンチブロッキング剤、光安定化剤、酸化防止剤等の種々の添加剤を使用することができる。
【００３２】
基材への濡れ性、印刷塗膜の滑り性、ブロッキング性を向上させるための表面張力調整剤としては、ビックケミー社製「ＢＹＫ−３００、３０２、３０６、３０７、３１０、３１５、３２０、３２２、３２３、３２５、３３０、３３１、３３３、３３７、３４０、３４４、３７０、３７５、３７７、３５０、３５２、３５４、３５５、３５６、３５８Ｎ、３６１Ｎ、３５７、３９０、３９２、ＵＶ３５００、ＵＶ３５１０、ＵＶ３５７０」テゴケミー社製「Ｔｅｇｏｒａｄ−２１００，２２００、２２５０、２５００、２７００」等が挙げられる。これら表面調整剤は、組成物中に、０．００１〜１重量％含まれることが好ましく、一種または必要に応じて二種以上用いてもよい。
【００３３】
［インキ］
活性エネルギー線硬化型インクジェットインキは、重合性モノマー、顔料分散剤と共に、顔料をサンドミル等の通常の分散機を用いてよく分散することにより製造される。予め顔料高濃度の濃縮液を作成しておいてモノマーで希釈することが好ましい。通常の分散機による分散においても充分な分散が可能であり、このため、過剰な分散エネルギーがかからず、多大な分散時間を必要としないため、インキ成分の分散時の変質を招きにくく、安定性に優れたインキが調製される。インキは、孔径３μｍ以下さらには、１μ以下のフィルターにて濾過することが好ましい。
【００３４】
本発明のインクジェットインキは、２５℃での粘度が５〜５０ｍＰａ・ｓと高めに調整することが好ましい。２５℃での粘度が５〜５０ｍＰａ・ｓのインキは、特に通常の４〜１０ＫＨｚの周波数を有するヘッドから、１０〜５０ＫＨｚの高周波数のヘッドにおいても安定した吐出特性を示す。
粘度が５ｍＰａ・ｓ未満の場合は、高周波数のヘッドにおいて、吐出の追随性の低下が認められ、５０ｍＰａ・ｓを越える場合は、加熱による粘度の低下機構をヘッドに組み込んだとしても吐出そのものの低下を生じ、吐出の安定性が不良となり、全く吐出できなくなる。
【００３５】
また、本発明のインクジェットインキは、ピエゾヘッドにおいては、１０μＳ／ｃｍ以下の電導度とし、ヘッド内部での電気的な腐食のないインキとすることが好ましい。また、コンティニュアスタイプにおいては、電解質による電導度の調整が必要であり、この場合には、０．５ｍＳ／ｃｍ以上の電導度に調整する必要がある。
【００３６】
本発明のインクジェットインキで画像を形成するには、上記インキをインクジェット記録方式により基材上に吐出、描画し、次いで紫外線などの活性エネルギー線を照射してインキを硬化させる方法が好ましいが、これに限定するものではない。
【００３７】
なお、活性エネルギー線の光源として紫外線を照射する場合には、例えば高圧水銀ランプ、メタルハライドランプ、低圧水銀ランプ、超高圧水銀ランプ、単色光であるＵＶ−ＬＥＤのほか、紫外線レーザー、太陽光も使用することができる。電子線により硬化させる場合には、通常３００ｅＶ以下のエネルギーの電子線で硬化させるが、１〜５Ｍｒａｄの照射量で瞬時に硬化させることも可能である。
【００３８】
［密閉容器］
本発明で用いる密閉容器とは、インキ保管に用いる容器全般を示し、公知の材質や形態のものを用いることができるが、蓋付きプラスチック製ボトル、蓋付きガラス製ボトル、アルミパウチが好適に用いられる。
【００３９】
以下、本発明を実施例に基づいて更に具体的に説明するが、本発明はこれらに限定されるものではない。実施例中、「部」は「重量部」を、「％」は「重量％」を表す。
【００４０】
＜粘度変化率＞
インクジェットインキをアルミパウチに充填率１００％で封入した後、４５℃に保たれたオーブン内で６０日間保存した。保存前後のインキ粘度を、東機産業社製、Ｅ型粘度計ＶＩＳＣＯＭＥＡＴＥＲ  ＴＶ−２２を用いて測定し、保存前の粘度に対する変化率を求めた。
＜印字安定性＞
インクジェットインキを大判ＵＶインクジェットプリンターで、ポリ塩化ビニル樹脂シート（メタマーク社製  ＭＤ−５）上に５０時間連続ベタ印字後の、ノズルチェックパターンの印刷状態を観察した。ノズル抜けや飛行曲がりまたはインクの飛び散りといった印字欠陥が１％以下を◎、１〜５％を○、５〜１０％を△、１０％以上を×とした。
【００４１】
＜印刷物濃度＞
上記で得られた５０時間連続ベタ印字物について、印字開始直後と５０時間後の印字物濃度を、Ｘ−ｒｉｔｅ ５３０ （Ｘ−ｒｉｔｅ社製、Ｇ−Ｒｅｓｐｏｎｓｅ）で任意の５箇所の測定を行い平均値を求めた。濃度の変化率が５％以下を◎、５〜１０％を○、１０〜２０％を△、２０％以上を×とした。
【００４２】
まず、下記のような配合で顔料分散体Ａを作成した。以下分散体は、モノマーに顔料および分散剤を投入し、ハイスピードミキサー等で均一になるまで撹拌後、得られたミルベースを横型サンドミルで約１時間分散して作成した。
【００４３】
＜顔料分散体Ａ＞
・ソルスパース３２０００（アビシア社製  顔料分散剤）                    ９．０部
・２−フェノキシエチルアクリレート                                    ６１．０部
【００４４】
更に、下記のような配合で顔料分散体Ｂを作成した。この分散体は有機溶剤中に顔料および分散剤を投入し、ハイスピードミキサー等で均一になるまで撹拌後、得られたミルベースを横型サンドミルで約２時間分散して作成した。
【００４５】
＜顔料分散体Ｂ＞
・Ｈｏｓｔａｐｅｒｍ  Ｒｅｄ  Ｅ５Ｂ０２（クラリアント社製  キナクリドン顔料）                                ２０．０部
・ソルスパーズ２４０００（アビシア社製  顔料分散剤）                    ６．０部
・２−フェノキシエチルアクリレート                                    ７４．０部
【００４６】
更に、下記のような配合で顔料分散体Ｃを作成した。この分散体は有機溶剤中に顔料および分散剤を投入し、ハイスピードミキサー等で均一になるまで撹拌後、得られたミルベースを横型サンドミルで約１．５時間分散して作成した。
【００４７】
＜顔料分散体Ｃ＞
・ＹＥＬＬＯＷ  ＰＩＧＭＥＮＴ  Ｅ４ＧＮ
（ランクセス社製  ニッケル錯体アゾ顔料）                              ２０．０部
・ソルスパース３３０００（アビシア社製  顔料分散剤）                  １５．０部
・２−フェノキシエチルアクリレート                                    ６５．０部
【００４８】
上記顔料分散体を用いて下記配合処方にてインキ化し、インクジェットインキを得た。
【００４９】
＜インクジェットインキＡ＞
・顔料分散体Ａ                                                      １１．５部
・２−フェノキシエチルアクリレート                                    ９．１部
・Ｎ−ビニルカプロラクタム                                          １６．１部
・イソボロニルアクリレート                                            ８．１部
・トリプロピレングリコールジアクリレート                            ２４．２部
・カヤラッドＲ６０４（日本化薬（株）製）                            １６．１部
・ＤＡＩＤＯ  ＵＶ−ＣＵＲＥ  ＡＰＯ（大同化成工業社製）              ５．０部
・カヤキュアＢＭＳ（日本化薬（株）製）                                ５．０部
・イルガキュア９０７（チバスペシャルティケミカルズ社製）              ５．０部
【００５０】
＜インクジェットインキＢ＞
・顔料分散体Ａ                                                      １１．５部
・２−フェノキシエチルアクリレート                                    ９．１部
・Ｎ−ビニルカプロラクタム                                          １６．１部
・イソボロニルアクリレート                                            ８．１部
・トリプロピレングリコールジアクリレート                            ２４．２部
・カヤラッドＲ６０４                                                １６．１部
・ＤＡＩＤＯ  ＵＶ−ＣＵＲＥ  ＡＰＯ                                  ４．５部
・カヤキュアＢＭＳ                                                    ４．５部
・イルガキュア９０７                                                  ４．５部
・イルガキュア３６９（チバスペシャルティケミカルズ社製）              １．５部
【００５１】
＜インクジェットインキＣ＞
・顔料分散体Ａ                                                      １１．５部
・２−フェノキシエチルアクリレート                                    ９．１部
・Ｎ−ビニルカプロラクタム                                          １６．１部
・イソボロニルアクリレート                                            ８．１部
・トリプロピレングリコールジアクリレート                            ２４．２部
・カヤラッドＲ６０４                                                １６．１部
・ＤＡＩＤＯ  ＵＶ−ＣＵＲＥ  ＡＰＯ                                  ４．５部
・カヤキュアＢＭＳ                                                    ４．５部
・イルガキュア９０７                                                  ４．５部
・イルガキュア８１９（チバスペシャルティケミカルズ社製）              １．５部
【００５２】
＜インクジェットインキＤ＞
・顔料分散体Ａ                                                      １１．５部
・２−フェノキシエチルアクリレート                                    ９．１部
・Ｎ−ビニルカプロラクタム                                          １６．１部
・イソボロニルアクリレート                                            ８．１部
・トリプロピレングリコールジアクリレート                            ２４．２部
・カヤラッドＲ６０４                                                １６．１部
・ＤＡＩＤＯ  ＵＶ−ＣＵＲＥ  ＡＰＯ                                  ４．５部
・カヤキュアＢＭＳ                                                    ４．５部
・イルガキュア９０７                                                  ４．５部
・ＥＳＡＣＵＲＥ  ＯＮＥ（ｌａｍｂｅｒｔｉ社製）                      １．５部
【００５３】
＜インクジェットインキＥ＞
・顔料分散体Ａ                                                      １１．５部
・２−フェノキシエチルアクリレート                                  １０．５部
・Ｎ−ビニルカプロラクタム                                          １７．５部
・イソオクチルアクリレート                                            ８．８部
・ジプロピレングリコールジアクリレート                              ２６．３部
・カヤラッドＲ５５１（日本化薬（株）製）                            １７．５部
・ＤＡＩＤＯ  ＵＶ−ＣＵＲＥ  ＡＰＯ                                  ５．０部
・イルガキュア３６９                                                  １．０部
・イルガキュア８１９                                                  １．０部
・ＥＳＡＣＵＲＥ  ＯＮＥ                                              １．０部
【００５４】
＜インクジェットインキＦ＞
・顔料分散体Ｂ                                                      １８．０部
・２−フェノキシエチルアクリレート                                    ４．１部
・Ｎ−ビニルカプロラクタム                                            ４．４部
・イソボロニルアクリレート                                          １３．１部
・トリプロピレングリコールジアクリレート                            ３４．９部
・カヤラッドＲ５５１                                                １７．５部
・カヤキュアＢＭＳ                                                    ５．０部
・イルガキュア３６９                                                  １．０部
・イルガキュア８１９                                                  １．０部
・ＥＳＡＣＵＲＥ  ＯＮＥ                                              １．０部
【００５５】
＜インクジェットインキＧ＞
・顔料分散体Ｃ                                                      １７．０部
・２−フェノキシエチルアクリレート                                  １４．８部
・イソオクチルアクリレート                                            ８．６部
・ジプロピレングリコールジアクリレート                              ３４．４部
・カヤラッドＲ６０４                                                １７．２部
・イルガキュア９０７                                                  ５．０部
・イルガキュア３６９                                                  １．０部
・イルガキュア８１９                                                  １．０部
・ＥＳＡＣＵＲＥ  ＯＮＥ                                              １．０部
【００５６】
＜インクジェットインキＨ＞
・顔料分散体Ａ                                                      １１．５部
・２−フェノキシエチルアクリレート                                    ６．１部
・Ｎ−ビニルカプロラクタム                                      １３．１部
・イソボロニルアクリレート                                            ６．６部
・トリプロピレングリコールジアクリレート                            １９．７部
・カヤラッドＲ６０４                                                １３．１部
・ＤＡＩＤＯ  ＵＶ−ＣＵＲＥ  ＡＰＯ                                  ５．０部
・カヤキュアＢＭＳ                                                    ５．０部
・イルガキュア９０７                                                  ５．０部
・イルガキュア３６９                                                  ５．０部
・イルガキュア８１９                                                  ５．０部
・ＥＳＡＣＵＲＥ  ＯＮＥ                                              ５．０部
【００５７】
＜インクジェットインキＩ＞
・顔料分散体Ａ                                                      １１．５部
・２−フェノキシエチルアクリレート                                    ９．１部
・Ｎ−ビニルカプロラクタム                                      １６．１部
・イソボロニルアクリレート                                            ８．１部
・トリプロピレングリコールジアクリレート                            ２４．２部
・カヤラッドＲ６０４                                                １６．１部
・イルガキュア３６９                                                  ５．０部
・イルガキュア８１９                                                  ５．０部
・ＥＳＡＣＵＲＥ  ＯＮＥ                                              ５．０部
【００５８】
＜インクジェットインキＪ＞
・顔料分散体Ａ                                                      １１．５部
・２−フェノキシエチルアクリレート                                  １０．５部
・Ｎ−ビニルカプロラクタム                                      １７．５部
・イソボロニルアクリレート                                            ８．８部
・トリプロピレングリコールジアクリレート                            ２６．３部
・カヤラッドＲ６０４                                                １７．５部
・イルガキュア３６９                                                  ８．０部
【００５９】
＜インクジェットインキＫ＞
・顔料分散体Ａ                                                      １１．５部
・２−フェノキシエチルアクリレート                                  １０．５部
・Ｎ−ビニルカプロラクタム                                      １７．５部
・イソボロニルアクリレート                                            ８．８部
・トリプロピレングリコールジアクリレート                            ２６．３部
・カヤラッドＲ６０４                                                １７．５部
・イルガキュア８１９                                                  ８．０部
【００６０】
＜インクジェットインキＬ＞
・顔料分散体Ａ                                                      １１．５部
・２−フェノキシエチルアクリレート                                  １０．５部
・Ｎ−ビニルカプロラクタム                                      １７．５部
・イソボロニルアクリレート                                            ８．８部
・トリプロピレングリコールジアクリレート                            ２６．３部
・カヤラッドＲ６０４                                                １７．５部
・ＥＳＡＣＵＲＥ  ＯＮＥ                                              ８．０部
【００６１】
［実施例１〜７］
上記インクジェットインキＡ〜Ｇを用いて、粘度変化率、印刷安定性、印刷物濃度、を評価した。得られた結果を表１に示す。
なお、
化合物１：２，４，６−トリメチルベンゾイルジフェニルフォスフィンオキサイド
化合物２：４−ベンゾイル−４'−メチルジフェニルスルフィド
化合物３：２−メチル−１−(４−メチルチオフェニル) −２−モルフォリノプロパン−１−オン
化合物４：２−ベンジル−２-ジメチルアミノ−１−（４−モルフォリノフェニル）−ブタノン−１
化合物５：ビス(２，４，６−トリメチルベンゾイル) フェニルフォスフィンオキサイド
化合物６：オリゴ（２−ヒドロキシ−２−メチル−１−（４−（１−メチルビニル）フェニル）プロパノン
【００６２】
［比較例１〜５］
上記インクジェットインキＨ〜Ｌを用いて、粘度変化率、印刷安定性、印刷物濃度、を評価した。得られた結果を表１に示す。
【００６３】
【表１】
2010242037.tif 000002